(57)【特許請求の範囲】
【請求項１】
金属表面またはプラスチック表面に施与するための多層フィルムにおいて、
前記多層フィルムは、
最初の層としての保護層（Ａ）であって、少なくとも１種のヒンダードアミン光安定剤と、式（７）の少なくとも１種のｏ−ヒドロキシトリス−アリールトリアジンＵＶ吸収剤、および式（８）の少なくとも１種のｏ−ヒドロキシトリス−アリールトリアジンＵＶ吸収剤：
【化１】
0006738282.tif 000031
［式中、
Ｇ１は、水素；Ｃ１〜Ｃ１８アルキル；−ＯＨ、Ｃ２〜Ｃ１８アルケニルオキシ、−Ｃ（Ｏ）ＯＬ１および−ＯＣ（Ｏ）Ｌ２（ここで、Ｌ１およびＬ２は独立して、Ｃ１〜Ｃ１８アルキルである）からなる群から選択される１、２もしくは３つの基により置換されたＣ１〜Ｃ１８アルキル；酸素により中断されたＣ３〜Ｃ５０アルキル；または酸素により中断されたＣ３〜Ｃ５０ヒドロキシアルキルであり、
Ｇ２、Ｇ３、Ｇ４およびＧ５は、独立して、水素；Ｃ１〜Ｃ１８アルキル；フェニル；または１、２もしくは３つのＣ１〜Ｃ４アルキルにより置換されたフェニルである］、
【化２】
0006738282.tif 000032
［式中、
Ｑ１、Ｑ２、Ｑ３およびＱ４は、独立して、水素；Ｃ１〜Ｃ１８アルキル；−ＯＨ、Ｃ２〜Ｃ１８アルケニルオキシ、−Ｃ（Ｏ）ＯＹ１および−ＯＣ（Ｏ）Ｙ２（ここで、Ｙ１およびＹ２は独立して、Ｃ１〜Ｃ１８アルキルである）からなる群から選択される１、２もしくは３つの基により置換されたＣ１〜Ｃ１８アルキル；酸素により中断されたＣ３〜Ｃ５０アルキル；または酸素により中断されたＣ３〜Ｃ５０ヒドロキシアルキルであり、
Ｒ１４、Ｒ１５およびＲ１６は、互いに独立して、水素またはＣ１〜Ｃ１８アルキルである］
とを含むポリ（アルキルメタクリレート）フィルムである、前記保護層（Ａ）、
バリア層（Ｂ）、
ベース層（Ｃ）、
最後の層としての接着層（Ｄ）
を含み、かつ
バリア層（Ｂ）および／またはベース層（Ｃ）は少なくとも１種の顔料を含む、前記多層フィルム。
【請求項２】
バリア層（Ｂ）および／またはベース層（Ｃ）が、少なくとも１種のヒンダードアミン光安定剤を含む、請求項１に記載の多層フィルム。
【請求項３】
ヒンダードアミン光安定剤が、式（１）：
【化３】
0006738282.tif 000033
［式中、
Ａ１は、水素またはＣ１〜Ｃ４アルキルであり、
Ａ２は、直接結合であるかまたはＣ１〜Ｃ１０アルキレンであり、かつ
ｎ１は、２〜５０の数である］
の化合物であるか、または式（２）：
【化４】
0006738282.tif 000034
［式中、
Ｅ１は、水素；Ｃ１〜Ｃ８アルキル；Ｏ．；−ＯＨ；−ＣＨ２ＣＮ；Ｃ１〜Ｃ１８アルコキシ；ヒドロキシ置換されたＣ１〜Ｃ１８アルコキシ；Ｃ５〜Ｃ１２シクロアルコキシ；Ｃ３〜Ｃ６アルケニル；非置換のＣ７〜Ｃ９フェニルアルキル；フェニル上で１、２もしくは３つのＣ１〜Ｃ４アルキルにより置換されたＣ７〜Ｃ９フェニルアルキル；またはＣ１〜Ｃ８アシルであり、
ｍ１は、１、２または４であり、
ｍ１が１である場合には、Ｅ２は、Ｃ１〜Ｃ２５アルキル、式−Ｃ（ＣＨ３）＝ＣＨ２の基、または式（２ａ）：
【化５】
0006738282.tif 000035
（式中、Ｅ３は、Ｅ１に関して定義した通りである）
の基であり、
ｍ１が２である場合には、Ｅ２は、Ｃ１〜Ｃ１４アルキレン、または式（２ｂ）：
【化６】
0006738282.tif 000036
（式中、
Ｅ４は、Ｃ１〜Ｃ１０アルキルまたはＣ２〜Ｃ１０アルケニルであり、
Ｅ５は、Ｃ１〜Ｃ１０アルキレンであり、かつ
Ｅ６およびＥ７は、互いに独立して、Ｃ１〜Ｃ４アルキル、シクロヘキシルまたはメチルシクロヘキシルである）
の基であり、かつ、
ｍ１が４である場合には、Ｅ２は、Ｃ４〜Ｃ１０アルカンテトライルである］
の化合物であるか、または式（３）：
【化７】
0006738282.tif 000037
［式中、
Ｒ１、Ｒ３、Ｒ４およびＲ５は、互いに独立して、水素；Ｃ１〜Ｃ１２アルキル；Ｃ５〜Ｃ１２シクロアルキル；Ｃ１〜Ｃ４アルキルで置換されたＣ５〜Ｃ１２シクロアルキル；フェニル；−ＯＨおよび／またはＣ１〜Ｃ１０アルキルにより置換されたフェニル；Ｃ７〜Ｃ９フェニルアルキル；フェニル基上で−ＯＨおよび／またはＣ１〜Ｃ１０アルキルにより置換されたＣ７〜Ｃ９フェニルアルキル；または式（３ａ）：
【化８】
0006738282.tif 000038
の基であり、
Ｒ２は、Ｃ２〜Ｃ１８アルキレン、Ｃ５〜Ｃ７シクロアルキレンまたはＣ１〜Ｃ４アルキレンジ（Ｃ５〜Ｃ７シクロアルキレン）であるか、または、
基Ｒ１、Ｒ２およびＲ３と該基に結合している窒素原子とが一緒になって、５員〜１０員の複素環を形成するか、または、
Ｒ４およびＲ５と該基に結合している窒素原子とが一緒になって、５員〜１０員の複素環を形成し、
Ｒ６は、水素；Ｃ１〜Ｃ８アルキル；Ｏ．；−ＯＨ；−ＣＨ２ＣＮ；Ｃ１〜Ｃ１８アルコキシ；Ｃ５〜Ｃ１２シクロアルコキシ；Ｃ３〜Ｃ６アルケニル；非置換のＣ７〜Ｃ９フェニルアルキル；フェニル上で１、２もしくは３つのＣ１〜Ｃ４アルキルにより置換されたＣ７〜Ｃ９フェニルアルキル；またはＣ１〜Ｃ８アシルであり、
ｂ１は、２〜５０の数であるが、
但し、基Ｒ１、Ｒ３、Ｒ４およびＲ５のうちの少なくとも１つは式（３ａ）の基であるものとする］
の化合物であるか、または式（４）、（５）もしくは（６）：
【化９】
0006738282.tif 000039
［式中、
Ｒ７およびＲ１１は、互いに独立して、水素またはＣ１〜Ｃ１２アルキルであり、
Ｒ８、Ｒ９およびＲ１０は、互いに独立して、Ｃ２〜Ｃ１０アルキレンであり、かつ、
Ｘ１、Ｘ２、Ｘ３、Ｘ４、Ｘ５、Ｘ６、Ｘ７およびＸ８は、互いに独立して、式（４ａ）：
【化１０】
0006738282.tif 000040
（式中、
Ｒ１２は、水素；Ｃ１〜Ｃ１２アルキル；Ｃ５〜Ｃ１２シクロアルキル；Ｃ１〜Ｃ４アルキルで置換されたＣ５〜Ｃ１２シクロアルキル；フェニル；−ＯＨおよび／またはＣ１〜Ｃ１０アルキルで置換されたフェニル；Ｃ７〜Ｃ９フェニルアルキル；フェニル基上で−ＯＨおよび／またはＣ１〜Ｃ１０アルキルにより置換されたＣ７〜Ｃ９フェニルアルキル；または上記で定義した式（３ａ）の基であり、かつ、
Ｒ１３は、水素；Ｃ１〜Ｃ８アルキル；Ｏ．；−ＯＨ；−ＣＨ２ＣＮ；Ｃ１〜Ｃ１８アルコキシ；Ｃ５〜Ｃ１２シクロアルコキシ；Ｃ３〜Ｃ６アルケニル；非置換のＣ７〜Ｃ９フェニルアルキル；フェニル上で１、２もしくは３つのＣ１〜Ｃ４アルキルにより置換されたＣ７〜Ｃ９フェニルアルキル；またはＣ１〜Ｃ８アシルである）
の基である］
の化合物である、請求項１または２に記載の多層フィルム。
【請求項４】
ヒンダードアミン光安定剤が式（３）の化合物である、請求項３に記載の多層フィルム。
【請求項５】
保護層（Ａ）が、ポリ（アルキルメタクリレート）に加えてジエン系ポリマーを含む、請求項１から４までのいずれか１項に記載の多層フィルム。
【請求項６】
バリア層（Ｂ）が、ポリ塩化ビニリデンフィルム、シクロオレフィンコポリマーフィルム、ポリエチレンナフタレートフィルム、ポリエチレンフィルムまたはポリプロピレンフィルムである、請求項１から５までのいずれか１項に記載の多層フィルム。
【請求項７】
バリア層（Ｂ）が、ポリエチレンフィルムまたはポリプロピレンフィルムである、請求項１から６までのいずれか１項に記載の多層フィルム。
【請求項８】
ベース層（Ｃ）が熱可塑性ポリウレタンフィルムである、請求項１から７までのいずれか１項に記載の多層フィルム。
【請求項９】
接着層（Ｄ）がポリウレタン系コーティングである、請求項１から８までのいずれか１項に記載の多層フィルム。
【請求項１０】
バリア層（Ｂ）および／またはベース層（Ｃ）が少なくとも１種の可塑剤を含む、請求項１から９までのいずれか１項に記載の多層フィルム。
【請求項１１】
輸送手段、包装、機器、構成部品または電気若しくは電子機器の金属表面またはプラスチック表面に付着される、請求項１から１０までのいずれか１項に記載の多層フィルム。
【請求項１２】
自動車の表面に付着される、請求項１から１１までのいずれか１項に記載の多層フィルム。
【請求項１３】
自動車の表面に施与するための多層フィルムの使用において、
前記多層フィルムは、
最初の層としての保護層（Ａ）であって、少なくとも１種のヒンダードアミン光安定剤と、式（７）の少なくとも１種のｏ−ヒドロキシトリス−アリールトリアジンＵＶ吸収剤、および式（８）の少なくとも１種のｏ−ヒドロキシトリス−アリールトリアジンＵＶ吸収剤:
【化１１】
0006738282.tif 000041
［式中、
Ｇ１は、水素；Ｃ１〜Ｃ１８アルキル；−ＯＨ、Ｃ２〜Ｃ１８アルケニルオキシ、−Ｃ（Ｏ）ＯＬ１および−ＯＣ（Ｏ）Ｌ２（ここで、Ｌ１およびＬ２は独立して、Ｃ１〜Ｃ１８アルキルである）からなる群から選択される１、２もしくは３つの基により置換されたＣ１〜Ｃ１８アルキル；酸素により中断されたＣ３〜Ｃ５０アルキル；または酸素により中断されたＣ３〜Ｃ５０ヒドロキシアルキルであり、
Ｇ２、Ｇ３、Ｇ４およびＧ５は、独立して、水素；Ｃ１〜Ｃ１８アルキル；フェニル；または１、２もしくは３つのＣ１〜Ｃ４アルキルにより置換されたフェニルである］、
【化１２】
0006738282.tif 000042
［式中、
Ｑ１、Ｑ２、Ｑ３およびＱ４は、独立して、水素；Ｃ１〜Ｃ１８アルキル；−ＯＨ、Ｃ２〜Ｃ１８アルケニルオキシ、−Ｃ（Ｏ）ＯＹ１および−ＯＣ（Ｏ）Ｙ２（ここで、Ｙ１およびＹ２は独立して、Ｃ１〜Ｃ１８アルキルである）からなる群から選択される１、２もしくは３つの基により置換されたＣ１〜Ｃ１８アルキル；酸素により中断されたＣ３〜Ｃ５０アルキル；または酸素により中断されたＣ３〜Ｃ５０ヒドロキシアルキルであり、
Ｒ１４、Ｒ１５およびＲ１６は、互いに独立して、水素またはＣ１〜Ｃ１８アルキルである］
とを含むポリ（アルキルメタクリレート）フィルムである前記保護層（Ａ）、
バリア層（Ｂ）、
ベース層（Ｃ）、
最後の層としての接着層（Ｄ）
を含み、かつ
バリア層（Ｂ）および／またはベース層（Ｃ）は少なくとも１種の顔料を含む、前記使用。
【請求項１４】
自動車の表面にはラッカー塗装が施されていない、請求項１３に記載の使用。
【発明の詳細な説明】
【技術分野】
【０００１】
本発明は、金属表面またはプラスチック表面に施与するための多層フィルムに関し、ここで、前記多層フィルムは、
最初の層としての保護層（Ａ）であって、少なくとも１種のヒンダードアミン光安定剤と、以下に定める少なくとも２種の異なるｏ−ヒドロキシトリス−アリールトリアジンＵＶ吸収剤とを含むポリ（アルキルメタクリレート）フィルムである前記保護層（Ａ）、
バリア層（Ｂ）、
ベース層（Ｃ）、
最後の層としての接着層（Ｄ）
を含み、かつ
バリア層（Ｂ）および／またはベース層（Ｃ）は少なくとも１種の顔料を含む。さらに本発明は、自動車の表面に施与するための以下に定める多層フィルムの使用に関する。
【０００２】
こうした表面の視覚的外観を向上させるべく、装飾フィルムの使用が普及している。塗装仕上げを施す伝統的な方法は、吹付け塗装である。しかし、自動車部品の吹付け塗装は高コストであり、自動車産業において普及している表面プラスチック部品にはあまり適さない。さらに、自動車産業においては少品種大量生産から脱却して多品種少量生産（特殊品の極めて短期間の生産を含む）が行われる傾向にある。多品種間での様式の差別化が行われることも望ましい。
【０００３】
特に従来のラッカー（通常は吹付け塗装により施与される）の代替品として装飾フィルムを使用することによって、単色、多色の印刷および多用途の表面テクスチャを得ることができ、また、例えば多品種や特殊品やさらには個々の品種に起因して生じうる様々な要求への適合を容易に行うことができる。
【０００４】
こうしたフィルムの望ましい特性としては、高い耐候性、高い耐熱性、高い光安定性、高い耐薬品性、高い耐溶剤性、高い耐水性および高い耐摩耗性が挙げられる。装飾フィルムに関しては、現行の塗膜が示す特性の大部分を示すことが望ましい。しかし、市場で入手可能な現行の装飾フィルムはこうした特性のすべてを網羅しているわけではなく、これは特に耐候性に関して言えることである。こうした特性に加えて、装飾フィルムは自動車の複合表面を覆うのに十分な伸びを示すことが望ましく、またこうした自動車の寿命よりも長く密着性を示すことが望ましい。さらに、こうしたフィルムは良好な可とう性をも示すことが望ましく、またこうしたフィルムを他の所望の特性を損なうことなく顔料着色することが可能であることが望ましい。全体として、フィルムの耐久性が可能な限り高いことが望ましい。
【０００５】
一方で、ＣＯ２や揮発性有機化合物（ＶＯＣ）の排出量を削減することが望ましく、これは従来のラッカーの置き換えにより達成可能である。
【０００６】
したがって、こうしたフィルム、特に特性の向上を示すフィルムが、依然として求められている。
【０００７】
本発明は、金属表面またはプラスチック表面に施与するための多層フィルムに関し、ここで、前記多層フィルムは、
最初の層としての保護層（Ａ）であって、少なくとも１種のヒンダードアミン光安定剤と、式（７）および（８）：
【化１】
0006738282.tif 000002
［式中、
Ｇ１は、水素；Ｃ１〜Ｃ１８アルキル；−ＯＨ、Ｃ２〜Ｃ１８アルケニルオキシ、−Ｃ（Ｏ）ＯＬ１および−ＯＣ（Ｏ）Ｌ２（ここで、Ｌ１およびＬ２は独立して、Ｃ１〜Ｃ１８アルキルである）からなる群から選択される１、２もしくは３つの基により置換されたＣ１〜Ｃ１８アルキル；酸素により中断されたＣ３〜Ｃ５０アルキル；または酸素により中断されたＣ３〜Ｃ５０ヒドロキシアルキルであり、
Ｇ２、Ｇ３、Ｇ４およびＧ５は、独立して、水素；Ｃ１〜Ｃ１８アルキル；フェニル；または１、２もしくは３つのＣ１〜Ｃ４アルキルにより置換されたフェニルである］、
【化２】
0006738282.tif 000003
［式中、
Ｑ１、Ｑ２、Ｑ３およびＱ４は、独立して、水素；Ｃ１〜Ｃ１８アルキル；−ＯＨ、Ｃ２〜Ｃ１８アルケニルオキシ、−Ｃ（Ｏ）ＯＹ１および−ＯＣ（Ｏ）Ｙ２（ここで、Ｙ１およびＹ２は独立して、Ｃ１〜Ｃ１８アルキルである）からなる群から選択される１、２もしくは３つの基により置換されたＣ１〜Ｃ１８アルキル；酸素により中断されたＣ３〜Ｃ５０アルキル；または酸素により中断されたＣ３〜Ｃ５０ヒドロキシアルキルであり、
Ｒ１４、Ｒ１５およびＲ１６は、互いに独立して、水素またはＣ１〜Ｃ１８アルキルである］
の化合物から選択される少なくとも２種の異なるｏ−ヒドロキシトリス−アリールトリアジンＵＶ吸収剤とを含むポリ（アルキルメタクリレート）フィルムである、前記保護層（Ａ）、
バリア層（Ｂ）、
ベース層（Ｃ）、
最後の層としての接着層（Ｄ）
を含み、かつ
バリア層（Ｂ）および／またはベース層（Ｃ）は少なくとも１種の顔料を含む。
【０００８】
好ましいヒンダードアミン光安定剤は、分子量が２００ｇ／ｍｏｌより大きく、好ましくは５００ｇ／ｍｏｌより大きく、特に１，０００ｇ／ｍｏｌより大きく、より好ましくは１，０００ｇ／ｍｏｌより大きく１００，０００ｇ／ｍｏｌまでであり、例えば５０，０００ｇ／ｍｏｌまでのものである。１，５００ｇ／ｍｏｌ〜１５，０００ｇ／ｍｏｌの分子量が特に好ましい。
【０００９】
好ましいのは以下のようなヒンダードアミン光安定剤であり、すなわち、式（１）：
【化３】
0006738282.tif 000004
［式中、
Ａ１は、水素またはＣ１〜Ｃ４アルキルであり、
Ａ２は、直接結合であるかまたはＣ１〜Ｃ１０アルキレンであり、かつ
ｎ１は、２〜５０の数である］
の化合物であるか、または式（２）：
【化４】
0006738282.tif 000005
［式中、
Ｅ１は、水素；Ｃ１〜Ｃ８アルキル；Ｏ．；−ＯＨ；−ＣＨ２ＣＮ；Ｃ１〜Ｃ１８アルコキシ；ヒドロキシ置換されたＣ１〜Ｃ１８アルコキシ；Ｃ５〜Ｃ１２シクロアルコキシ；Ｃ３〜Ｃ６アルケニル；非置換のＣ７〜Ｃ９フェニルアルキル；フェニル上で１、２もしくは３つのＣ１〜Ｃ４アルキルにより置換されたＣ７〜Ｃ９フェニルアルキル；またはＣ１〜Ｃ８アシルであり、
ｍ１は、１、２または４であり、
ｍ１が１である場合には、Ｅ２は、Ｃ１〜Ｃ２５アルキル、式−Ｃ（ＣＨ３）＝ＣＨ２の基、または式（２ａ）：
【化５】
0006738282.tif 000006
（式中、Ｅ３は、Ｅ１に関して定義した通りである）
の基であり、
ｍ１が２である場合には、Ｅ２は、Ｃ１〜Ｃ１４アルキレン、または式（２ｂ）：
【化６】
0006738282.tif 000007
（式中、
Ｅ４は、Ｃ１〜Ｃ１０アルキルまたはＣ２〜Ｃ１０アルケニルであり、
Ｅ５は、Ｃ１〜Ｃ１０アルキレンであり、かつ
Ｅ６およびＥ７は、互いに独立して、Ｃ１〜Ｃ４アルキル、シクロヘキシルまたはメチルシクロヘキシルである）
の基であり、かつ、
ｍ１が４である場合には、Ｅ２は、Ｃ４〜Ｃ１０アルカンテトライルである］
の化合物であるか、または式（３）：
【化７】
0006738282.tif 000008
［式中、
Ｒ１、Ｒ３、Ｒ４およびＲ５は、互いに独立して、水素；Ｃ１〜Ｃ１２アルキル；Ｃ５〜Ｃ１２シクロアルキル；Ｃ１〜Ｃ４アルキルで置換されたＣ５〜Ｃ１２シクロアルキル；フェニル；−ＯＨおよび／またはＣ１〜Ｃ１０アルキルにより置換されたフェニル；Ｃ７〜Ｃ９フェニルアルキル；フェニル基上で−ＯＨおよび／またはＣ１〜Ｃ１０アルキルにより置換されたＣ７〜Ｃ９フェニルアルキル；または式（３ａ）：
【化８】
0006738282.tif 000009
の基であり、
Ｒ２は、Ｃ２〜Ｃ１８アルキレン、Ｃ５〜Ｃ７シクロアルキレンまたはＣ１〜Ｃ４アルキレンジ（Ｃ５〜Ｃ７シクロアルキレン）であるか、または、
基Ｒ１、Ｒ２およびＲ３と該基に結合している窒素原子とが一緒になって、５員〜１０員の複素環を形成するか、または、
Ｒ４およびＲ５と該基に結合している窒素原子とが一緒になって、５員〜１０員の複素環を形成し、
Ｒ６は、水素；Ｃ１〜Ｃ８アルキル；Ｏ．；−ＯＨ；−ＣＨ２ＣＮ；Ｃ１〜Ｃ１８アルコキシ；Ｃ５〜Ｃ１２シクロアルコキシ；Ｃ３〜Ｃ６アルケニル；非置換のＣ７〜Ｃ９フェニルアルキル；フェニル上で１、２もしくは３つのＣ１〜Ｃ４アルキルにより置換されたＣ７〜Ｃ９フェニルアルキル；またはＣ１〜Ｃ８アシルであり、
ｂ１は、２〜５０の数であるが、
但し、基Ｒ１、Ｒ３、Ｒ４およびＲ５のうちの少なくとも１つは式（３ａ）の基であるものとする］
の化合物であるか、または式（４）、（５）もしくは（６）：
【化９】
0006738282.tif 000010
［式中、
Ｒ７およびＲ１１は、互いに独立して、水素またはＣ１〜Ｃ１２アルキルであり、
Ｒ８、Ｒ９およびＲ１０は、互いに独立して、Ｃ２〜Ｃ１０アルキレンであり、かつ、
Ｘ１、Ｘ２、Ｘ３、Ｘ４、Ｘ５、Ｘ６、Ｘ７およびＸ８は、互いに独立して、式（４ａ）：
【化１０】
0006738282.tif 000011
（式中、
Ｒ１２は、水素；Ｃ１〜Ｃ１２アルキル；Ｃ５〜Ｃ１２シクロアルキル；Ｃ１〜Ｃ４アルキルで置換されたＣ５〜Ｃ１２シクロアルキル；フェニル；−ＯＨおよび／またはＣ１〜Ｃ１０アルキルで置換されたフェニル；Ｃ７〜Ｃ９フェニルアルキル；フェニル基上で−ＯＨおよび／またはＣ１〜Ｃ１０アルキルにより置換されたＣ７〜Ｃ９フェニルアルキル；または上記で定義した式（３ａ）の基であり、かつ、
Ｒ１３は、水素；Ｃ１〜Ｃ８アルキル；Ｏ．；−ＯＨ；−ＣＨ２ＣＮ；Ｃ１〜Ｃ１８アルコキシ；Ｃ５〜Ｃ１２シクロアルコキシ；Ｃ３〜Ｃ６アルケニル；非置換のＣ７〜Ｃ９フェニルアルキル；フェニル上で１、２もしくは３つのＣ１〜Ｃ４アルキルにより置換されたＣ７〜Ｃ９フェニルアルキル；またはＣ１〜Ｃ８アシルである）
の基である］
の化合物であるヒンダードアミン光安定剤である。
【００１０】
炭素数２５までのアルキルの例は、メチル、エチル、プロピル、イソプロピル、ｎ−ブチル、ｓ−ブチル、イソブチル、ｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシルおよびエイコシルである。Ｅ１、Ｒ６およびＲ１３の好ましい定義の一つはＣ１〜Ｃ４アルキルであり、特にメチルである。
【００１１】
炭素数１８までのアルコキシの例は、メトキシ、エトキシ、プロポキシ、イソプロポキシ、ブトキシ、イソブトキシ、ペントキシ、イソペントキシ、ヘキソキシ、ヘプトキシ、オクトキシ、デシルオキシ、ドデシルオキシ、テトラデシルオキシ、ヘキサデシルオキシおよびオクタデシルオキシである。Ｅ１の好ましい意味の一つはオクトキシであり、Ｒ６の好ましい意味の一つはプロポキシである。
【００１２】
Ｃ５〜Ｃ１２シクロアルキルの例は、シクロペンチル、シクロヘキシル、シクロヘプチル、シクロオクチルおよびシクロドデシルである。Ｃ５〜Ｃ８シクロアルキル、特にシクロヘキシルが好ましい。
【００１３】
Ｃ１〜Ｃ４アルキルで置換されたＣ５〜Ｃ１２シクロアルキルは、例えば、メチルシクロヘキシルまたはジメチルシクロヘキシルである。
【００１４】
Ｃ５〜Ｃ１２シクロアルコキシの例は、シクロペントキシ、シクロヘキソキシ、シクロヘプトキシ、シクロオクトキシ、シクロデシルオキシおよびシクロドデシルオキシである。Ｃ５〜Ｃ８シクロアルコキシ、特にシクロペントキシおよびシクロヘキソキシが好ましい。
【００１５】
−ＯＨおよび／またはＣ１〜Ｃ１０アルキルで置換されたフェニルは、例えば、メチルフェニル、ジメチルフェニル、トリメチルフェニル、ｔ−ブチルフェニルまたは３，５−ジ−ｔ−ブチル−４−ヒドロキシフェニルである。
【００１６】
Ｃ７〜Ｃ９フェニルアルキルの例は、ベンジルおよびフェニルエチルである。
【００１７】
フェニル基上で−ＯＨおよび／または炭素数１０までのアルキルにより置換されたＣ７〜Ｃ９フェニルアルキルは、例えば、メチルベンジル、ジメチルベンジル、トリメチルベンジル、ｔ−ブチルベンジル、または３，５−ジ−ｔ−ブチル−４−ヒドロキシベンジルである。
【００１８】
炭素数１０までのアルケニルの例は、アリル、２−メタリル、ブテニル、ペンテニルおよびヘキセニルである。好ましいのはアリルである。１位の炭素原子は、好ましくは飽和である。
【００１９】
炭素数８までのアシルの例は、ホルミル、アセチル、プロピオニル、ブチリル、ペンタノイル、ヘキサノイル、ヘプタノイル、オクタノイル、アクリロイル、メタクリロイルおよびベンゾイルである。Ｃ１〜Ｃ８アルカノイル、Ｃ３〜Ｃ８アルケニルおよびベンゾイルが好ましい。アセチルおよびアクリロイルが特に好ましい。
【００２０】
炭素数１８までのアルキレンの例は、メチレン、エチレン、プロピレン、トリメチレン、テトラメチレン、ペンタメチレン、２，２−ジメチルトリメチレン、ヘキサメチレン、トリメチルヘキサメチレン、オクタメチレンおよびデカメチレンである。
【００２１】
Ｃ４〜Ｃ１０アルカンテトライルの一例は、１，２，３，４−ブタンテトライルである。
【００２２】
Ｃ５〜Ｃ７シクロアルキレンの一例は、シクロヘキシレンである。
【００２３】
Ｃ１〜Ｃ４アルキレンジ（Ｃ５〜Ｃ７シクロアルキレン）の一例は、メチレンジシクロヘキシレンである。
【００２４】
基Ｒ１、Ｒ２およびＲ３と該基に結合している窒素原子とが一緒になって、５員〜１０員の複素環を形成する場合には、この環は、例えば
【化１１】
0006738282.tif 000012
である。
【００２５】
好ましいのは、６員の複素環である。
【００２６】
基Ｒ４およびＲ５と該基に結合している窒素原子とが一緒になって、５員〜１０員の複素環を形成する場合には、この環は、例えば、１−ピロリジル、ピペリジノ、モルホリノ、１−ピペラジニル、４−メチル−１−ピペラジニル、１−ヘキサヒドロアゼピニル、５，５，７−トリメチル−１−ホモピペラジニルまたは４，５，５，７−テトラメチル−１−ホモピペラジニルである。モルホリノが特に好ましい。
【００２７】
ｎ１は、好ましくは２〜２５の数であり、特に２〜２０の数である。
【００２８】
ｂ１は、好ましくは２〜２５の数であり、特に２〜２０の数である。
【００２９】
式（１）の化合物として好ましいのは、式
【化１２】
0006738282.tif 000013
［式中、ｎ１は、２〜２０の数である］
の化合物である。
【００３０】
式（２）の化合物として好ましいのは、式
【化１３】
0006738282.tif 000014
［式中、Ｅ１およびＥ３は、互いに独立して、水素；Ｃ１〜Ｃ８アルキル；Ｏ．；−ＯＨ；−ＣＨ２ＣＮ；Ｃ１〜Ｃ１８アルコキシ；Ｃ５〜Ｃ１２シクロアルコキシ；Ｃ３〜Ｃ６アルケニル；非置換のＣ７〜Ｃ９フェニルアルキル；フェニル上で１、２もしくは３つのＣ１〜Ｃ４アルキルにより置換されたＣ７〜Ｃ９フェニルアルキル；またはＣ１〜Ｃ８アシルである］
の化合物である。
【００３１】
式（２）のさらなる好ましい化合物は、以下のものである：
−  ｍ１が１であり、Ｅ１が、Ｃ１〜Ｃ１８アルコキシであるかまたはヒドロキシ置換されたＣ１〜Ｃ１８アルコキシであり、かつＥ２がＣ１〜Ｃ２５アルキルである；
−  ｍ１が１であり、Ｅ１が、水素またはメチルであり、かつＥ２が、式−Ｃ（ＣＨ３）＝ＣＨ２の基である。
【００３２】
式（３）の化合物として好ましいのは、式
【化１４】
0006738282.tif 000015
［式中、
ｂ１は、２〜２０の数であり、かつ、
Ｒ６は、水素；Ｃ１〜Ｃ８アルキル；Ｏ．；−ＯＨ；−ＣＨ２ＣＮ；Ｃ１〜Ｃ１８アルコキシ；Ｃ５〜Ｃ１２シクロアルコキシ；Ｃ３〜Ｃ６アルケニル；非置換のＣ７〜Ｃ９フェニルアルキル；フェニル上で１、２もしくは３つのＣ１〜Ｃ４アルキルにより置換されたＣ７〜Ｃ９フェニルアルキル；またはＣ１〜Ｃ８アシルである］
の化合物である。
【００３３】
式（４）の化合物として好ましいのは、式
【化１５】
0006738282.tif 000016
［式中、Ｒ１７は、Ｒ６の意味のうちの１つを有する］
の化合物である。
【００３４】
式（５）および（６）の化合物として好ましいのは、
Ｒ７およびＲ１１が水素であり、
Ｒ８、Ｒ９およびＲ１０が互いに独立して、Ｃ２〜Ｃ３アルキレンであり、かつ
Ｘ１、Ｘ２、Ｘ３、Ｘ４、Ｘ５、Ｘ６、Ｘ７およびＸ８が互いに独立して、式（４ａ）の基であり、ここで、Ｒ１２はブチルであり、かつＲ１３はＣ１〜Ｃ１８アルコキシまたはＣ５〜Ｃ１２シクロアルコキシである化合物である。
【００３５】
式（１）の化合物（式（１−Ａ）の化合物を含む）、および式（３）の化合物（式（３−Ａ）、（３−Ｂ）、（３−Ｃ）および（３−Ｄ）の化合物を含む）における遊離原子価を飽和させる末端基の意味は、その製造に用いられる方法に依存する。これらの末端基は、その製造後に修飾されてもよい。
【００３６】
式（１）の化合物が製造される場合、これは例えば、式
【化１６】
0006738282.tif 000017
［式中、Ａ１は、水素またはメチルである］
の化合物と、式Ｙ−ＯＯＣ−Ａ２−ＣＯＯ−Ｙ
［式中、
Ｙは、例えば、メチル、エチルまたはプロピルであり、かつ
Ａ２は、上記で定義した通りである］
のジカルボン酸ジエステルとの反応により行われ、
２，２，６，６−テトラメチル−４−オキシピペリジン−１−イル基に結合している末端基は、水素、または−ＣＯ−Ａ２−ＣＯＯ−Ｙであり、かつ
ジアシル基に結合している末端基は、−Ｏ−Ｙであるか、または
【化１７】
0006738282.tif 000018
である。
【００３７】
式（１）の化合物（式（１−Ａ）の化合物を含む）の好ましい末端基は、水素およびメトキシ、エトキシおよびプロポキシであり、特に水素およびメトキシである。
【００３８】
式（３）の化合物が、式
【化１８】
0006738282.tif 000019
［式中、
Ｘは、例えば、ハロゲン、特に塩素であり、かつ
Ｒ４およびＲ５は、上記で定義した通りである］
の化合物と、式
【化１９】
0006738282.tif 000020
［式中、Ｒ１、Ｒ２およびＲ３は、上記で定義した通りである］
の化合物との反応により製造される場合、
ジアミノ基に結合している末端基は、水素であるかまたは
【化２０】
0006738282.tif 000021
であり、かつ、トリアジン基に結合している末端基は、Ｘ、
【化２１】
0006738282.tif 000022
である。
【００３９】
Ｘがハロゲンである場合、反応の完了時にこのハロゲンを例えば−ＯＨまたはアミノ基により置換することが有利である。挙げられるアミノ基の例は、ピロリジン−１−イル、モルホリノ、−ＮＨ２、−Ｎ（Ｃ１〜Ｃ８）アルキル）２および−ＮＲ（Ｃ１〜Ｃ８アルキル）であり、ここで、Ｒは、水素であるかまたは式（３ａ）の基である。
【００４０】
このことは、式（３−Ａ）、（３−Ｂ）、（３−Ｃ）および（３−Ｄ）の化合物にも同様に該当する。
【００４１】
式（３）の化合物には、式
【化２２】
0006738282.tif 000023
［式中、
Ｒ１、Ｒ２、Ｒ３、Ｒ４、Ｒ５およびｂ１は、上記で定義した通りであり、かつ
Ｒ４＊は、Ｒ４の意味のうちの１つを有し、かつ
Ｒ５＊は、Ｒ５の意味のうちの１つを有する］
の化合物も含まれる。
【００４２】
式（１）のヒンダードアミン光安定剤は、より好ましくは、ＴＩＮＵＶＩＮ（登録商標）６２２である。
【００４３】
式（２）のヒンダードアミン光安定剤は、より好ましくは、ＴＩＮＵＶＩＮ（登録商標）１２３、ＴＩＮＵＶＩＮ（登録商標）１４４、ＴＩＮＵＶＩＮ（登録商標）７６５、ＴＩＮＵＶＩＮ（登録商標）７７０、ＡＤＫ  ＳＴＡＢ（登録商標）ＬＡ−８１、８２または８７である。
【００４４】
式（３）のヒンダードアミン光安定剤は、より好ましくは、ＴＩＮＵＶＩＮ（登録商標）ＮＯＲ  ３７１、ＣＨＩＭＡＳＳＯＲＢ（登録商標）９４４またはＣＨＩＭＡＳＳＯＲＢ（登録商標）２０２０、特にＴＩＮＵＶＩＮ（登録商標）ＮＯＲ  ３７１である。
【００４５】
式（４）のヒンダードアミン光安定剤は、より好ましくは、ＣＨＩＭＡＳＳＯＲＢ（登録商標）１１９である。
【００４６】
式（５）および（６）のヒンダードアミン光安定剤は、より好ましくは、ＦＬＡＭＥＳＴＡＢ（登録商標）ＮＯＲ  １１６である。
【００４７】
ヒンダードアミン光安定剤として特に好ましいのは、式（１）、（２）、（３）、（４）、（５）および（６）のものであり、より好ましいのは式（２）、（３）および（４）のものであり、特に式（３）のものである。これらの式のそれぞれに関して、上記の定義および選好物が該当する。
【００４８】
このようなヒンダードアミン光安定剤、特にＮＯＲタイプのヒンダードアミン光安定剤の活性は、例えば酸性雨等の外部環境の影響も、例えばポリ塩化ビニリデンからの塩化物の脱着等の内部環境の影響も受けない。さらに、こうしたヒンダードアミン光安定剤は、自動車の寿命の間、フィルムに熱安定性を提供することができる。
【００４９】
式（７）および（８）中のＣ１〜Ｃ１８アルキルの例は、メチル、エチル、プロピル、イソプロピル、ｎ−ブチル、ｓ−ブチル、イソブチル、ｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシルおよびオクタデシルである。Ｃ１〜Ｃ８アルキル、例えば、メチル、ｎ−ブチル、ｔ−ブチル、ｎ−ヘキシル、２−エチルヘキシル、またはオクチルの異性体混合物は、特に好ましい。
【００５０】
式（７）および（８）中の、−ＯＨ、Ｃ２〜Ｃ１８アルケニルオキシ、−Ｃ（Ｏ）ＯＬ１（または−Ｃ（Ｏ）ＯＹ１）および−ＯＣ（Ｏ）Ｌ２（または−ＯＣ（Ｏ）Ｙ２）からなる群から選択される１、２もしくは３つの基により置換されたＣ１〜Ｃ１８アルキル、好ましくはＣ２〜Ｃ１８アルキルの好ましい例は、２−ヒドロキシエチル、
【化２３】
0006738282.tif 000024
である。
【００５１】
１つまたは複数の酸素原子により中断されたＣ３〜Ｃ５０アルキルの一例は、−（ＣＨ２ＣＨ２−Ｏ−）３−ＣＨ３である。
【００５２】
式（７）および（８）中の酸素により中断されたＣ３〜Ｃ５０ヒドロキシアルキルの好ましい例は、
【化２４】
0006738282.tif 000025
である。
【００５３】
式（７）中の１、２もしくは３つのＣ１〜Ｃ４アルキルにより置換されたフェニルの好ましい一例は、２，４−ジメチルフェニルである。
【００５４】
式（７）の化合物は、好ましくは、式
【化２５】
0006738282.tif 000026
【００５５】
【化２６】
0006738282.tif 000027
の化合物である。
【００５６】
より好ましくは、式（７）の化合物は、式（７−Ａ）〜（７−Ｄ）の化合物であり、特に式（７−Ｃ）の化合物である。
【００５７】
式（７）の重要な市販の化合物は、ＴＩＮＵＶＩＮ（登録商標）４７９、ＴＩＮＵＶＩＮ（登録商標）１６００、ＴＩＮＵＶＩＮ（登録商標）１５７７およびＡＤＫ  ＳＴＡＢ（登録商標）ＬＡ−４６である。
【００５８】
式（８）の化合物は、好ましくは、式
【化２７】
0006738282.tif 000028
の化合物であり、特に式（８−Ｂ）の化合物である。
【００５９】
式（８）の重要な市販の化合物は、ＴＩＮＵＶＩＮ（登録商標）４６０である。
【００６０】
さらなる重要な市販のＵＶ吸収剤は、ＡＤＫ  ＳＴＡＢ（登録商標）ＬＡ−１０００である。
【００６１】
保護層（Ａ）が、式（７）の少なくとも１種のｏ−ヒドロキシトリス−アリールトリアジンＵＶ吸収剤と、式（８）の少なくとも１種のｏ−ヒドロキシトリス−アリールトリアジンＵＶ吸収剤とを含むことが好ましく、その際、上記の定義および選好物が該当する。
【００６２】
式（８）のｏ−ヒドロキシトリス−アリールトリアジンＵＶ吸収剤は比較的長波長の紫外線を吸収するのに対して、本フィルムの他の成分、例えばポリ塩化ビニリデン、ポリウレタンおよび若干の顔料は、こうした波長をあまり吸収しない。
【００６３】
上記の式（１）〜（８）の化合物は実質的に知られており、かつ市販されており、知られている方法に従って製造することができる。
【００６４】
顔料としては、例えば“Ｇａｅｃｈｔｅｒ／Ｍｕｅｌｌｅｒ：Ｐｌａｓｔｉｃｓ  Ａｄｄｉｔｉｖｅｓ  Ｈａｎｄｂｏｏｋ、３ｒｄ  Ｅｄｉｔｉｏｎ，  Ｈａｎｓｅｒ  Ｐｕｂｌｉｓｈｅｒｓ，  Ｍｕｎｉｃｈ  Ｖｉｅｎｎａ  Ｎ．Ｙ．”、ｐ．６４７−６５９、第１１．２．１．１節〜第１１．２．４．２節に記載されているような従来の無機顔料または有機顔料を使用することができる。
【００６５】
無機顔料の例は、二酸化チタン、酸化亜鉛、カーボンブラック、硫化カドミウム、セレン化カドミウム、酸化クロム、酸化鉄、酸化鉛、バナジウム酸ビスマス、および混合金属酸化物、例えば、Ｎｉ／Ｓｂ／Ｔｉ酸化物、Ｃｒ／Ｓｂ／Ｔｉ酸化物、Ｍｎ／Ｓｂ／Ｔｉ酸化物、Ｓｎ／Ｚｎ／Ｔｉ酸化物、Ｚｎ／Ｆｅ酸化物、Ｆｅ／Ｃｒ酸化物、Ｃｏ／Ａｌ酸化物、Ｃｏ／Ａｌ／Ｃｒ酸化物、Ｃｏ／Ｔｉ／Ｎｉ／Ｚｎ酸化物、Ｃｏ／Ｃｒ／Ｆｅ／Ｍｎ酸化物、パール顔料、メタリック顔料等である。
【００６６】
有機顔料の例は、アゾ顔料、特にジスアゾ顔料、アントラキノン、フタロシアニン、テトラクロロイソインドリノン、キナクリドン、イソインドリン、キノフタロン、プテリジン、ペリレン、ピロロピロール、液晶顔料等である。
【００６７】
バリア層（Ｂ）および／またはベース層（Ｃ）は少なくとも１種の顔料を含み、好ましくは、バリア層（Ｂ）およびベース層（Ｃ）の各々が少なくとも１種の顔料を含む。
【００６８】
保護層（Ａ）のポリ（アルキルメタクリレート）は、好ましくはホモポリマー、コポリマーまたはターポリマーであり、特にホモポリマーまたはコポリマーであり、かつ、好ましくは、モノマー単位として、メタクリル酸またはアクリル酸のＣ１〜Ｃ１０−アルキルエステルまたはその混合物を含む。メタクリル酸のＣ１〜Ｃ４−アルキルエステルが好ましい。メチルメタクリレートが特に好ましく、上記モノマー混合物の５０〜１００質量％、特に８０〜１００質量％の量で使用するのが好ましい。コモノマーおよび／またはターモノマーが存在する場合には、これらは、好ましくはアクリル酸のアルキルエステルから選択され；アクリル酸のＣ１〜Ｃ８−アルキルエステルが好ましく、これは、上記モノマー混合物の好ましくは０〜５０質量％の量で使用され、特に上記モノマー混合物の０〜２０質量％の量で使用される。こうしたアクリル酸のＣ１〜Ｃ８−アルキルエステルの例は、メチルアクリレート、エチルアクリレート、プロピルアクリレート、ｎ−ブチルアクリレート、イソブチルアクリレート、ペンチルアクリレート、ヘキシルアクリレート、オクチルアクリレートおよび２−エチルヘキシルアクリレートである。特に好ましいのはポリ（メチルメタクリレート）であり、特に、８０〜１００質量％、好ましくは９０〜１００質量％のメチルメタクリレートモノマー含分と、場合により０〜２０質量％、好ましくは０〜１０質量％のアクリル酸のＣ１〜Ｃ８−アルキルエステルとを有するポリ（メチルメタクリレート）が好ましい。ポリ（アルキルメタクリレート）に加えて、保護層（Ａ）は、ジエン系ポリマーを含有することができる。こうしたジエン系ポリマーは、好ましくは、２０〜１００質量％の１，３−ブタジエンモノマー単位と、０〜８０質量％の他のモノマー単位とを含むものであり、特に、３０〜１００質量％の１，３−ブタジエンモノマー単位と０〜７０質量％の他のモノマー単位とを含むものであり、最も好ましくは、５０〜１００質量％の１，３−ブタジエンモノマー単位と０〜５０質量％の他のモノマー単位とを含むものである。こうした他のモノマー単位の例は、スチレンおよびその誘導体、例えば、スチレン、α−メチルスチレンおよびｐ−メチルスチレン；芳香族ビニル化合物、例えばビニルトルエン；アクリル酸のＣ１〜Ｃ８−アルキルエステル、例えばメチルアクリレート、エチルアクリレート、ブチルアクリレートおよび２−エチルヘキシルアクリレート；メタクリル酸のＣ１〜Ｃ８−アルキルエステル、例えばメチルメタクリレートおよびエチルメタクリレートである。
【００６９】
保護層（Ａ）は、該保護層（Ａ）の質量に対して、好ましくは０〜５０質量％、特に１〜５０質量％、より好ましくは５〜５０質量％のジエン系ポリマーを含む。
【００７０】
保護層（Ａ）は、好ましくは透明であり、特に太陽光の有害な影響等の環境条件から他の層を保護するために使用される。保護層（Ａ）は、好ましくはフィルムの形態で存在し、特に厚さ１０〜２００μｍ、好ましくは２０〜２００μｍ、より好ましくは２０〜１００μｍのフィルムの形態で存在する。
【００７１】
保護層（Ａ）は、１種以上のヒンダードアミン光安定剤を、該保護層（Ａ）の質量に対して好ましくは０．００５〜５質量％、特に０．０１〜１質量％、殊に０．０１〜１質量％の量で含む。
【００７２】
さらに、保護層（Ａ）は、ｏ−ヒドロキシトリス−アリールトリアジンＵＶ吸収剤を、該保護層（Ａ）の質量に対して好ましくは０．０１〜１５質量％、特に０．１〜１０質量％、殊に０．１〜５質量％の量で含む。
【００７３】
バリア層（Ｂ）は、好ましくは気体透過性および透湿性を低減させるために使用され、かつ、好ましくはポリ塩化ビニリデンフィルム、シクロオレフィンコポリマーフィルム、ポリエチレンナフタレートフィルム、ポリエチレンフィルムまたはポリプロピレンフィルムであり、特にポリエチレンフィルムまたはポリプロピレンフィルムである。本発明のもう１つの実施形態によれば、ポリ塩化ビニリデンフィルム、シクロオレフィンコポリマーフィルムまたはポリエチレンナフタレートフィルムが好ましい。
【００７４】
バリア層（Ｂ）は、好ましくはフィルムの形態で存在し、特に厚さ１０〜２００μｍ、好ましくは２０〜２００μｍ、より好ましくは２０〜１００μｍのフィルムの形態で存在する。
【００７５】
バリア層（Ｂ）は顔料を含有してもよく、顔料を含有する場合には、該バリア層（Ｂ）の質量に対して好ましくは０．５〜２０質量％、特に１〜２０質量％、殊に１〜１５質量％の量で含有することができる。さらに、バリア層（Ｂ）に複雑なデザインを印刷することも可能である。
【００７６】
さらに、バリア層（Ｂ）は、少なくとも１種のヒンダードアミン光安定剤を含有してもよい。ヒンダードアミン光安定剤が使用される場合には、これはバリア層（Ｂ）中に、該バリア層（Ｂ）の質量に対して好ましくは０．００５〜５質量％、特に０．０１〜１質量％、殊に０．０１〜１質量％の量で存在する。
【００７７】
ベース層（Ｃ）は、好ましくは熱可塑性ポリウレタン樹脂である。ベース層（Ｃ）は、好ましくはフィルムの形態で存在し、特に厚さ１０〜４００μｍ、好ましくは２０〜２００μｍ、より好ましくは１００〜２００μｍのフィルムの形態で存在する。
【００７８】
ポリウレタン樹脂の例としては、ポリヒドロキシ化合物とポリイソシアネート化合物との重合付加反応により得られる樹脂が挙げられる。ここで、ポリヒドロキシ化合物の具体例としては、フタル酸、イソフタル酸、アジピン酸、マレイン酸および他の多塩基酸と、エチレングリコール、プロピレングリコール、ブチレングリコール、ジエチレングリコール、トリメチロールプロパン、グリセリン、ペンタエリトリトールおよび他のポリヒドロキシ化合物との縮合反応生成物を含むポリエステルポリオール；ポリカプロラクトンおよび他のラクトン系ポリエステルポリオール；ポリヘキシレンカーボネートジオール、ポリノニレンカーボネートジオール、ポリシクロヘキシレンカーボネートジオール、ポリジメチルシクロヘキシルカーボネートジオールおよび他のポリカーボネートポリオール；ポリオキシプロピレングリコール、ポリオキシエチレンポリオキシプロピレングリコール、ポリオキシテトラメチレングリコールおよび他のポリエーテルポリオールが挙げられる。さらに、アクリルポリオール、ヒマシ油誘導体等が挙げられる。さらに、エチレングリコール、プロピレングリコール、ブタンジオール、ネオペンチルグリコール、シクロヘキサンジメタノールおよび他のヒドロキシ化合物、ジメチロールプロピオン酸、ジメチロール酪酸および他のカルボキシル基含有ヒドロキシ化合物も挙げられる。ポリイソシアネート化合物の例としては、トルエンジイソシアネート、ジフェニルメタンジイソシアネート、キシリレンジイソシアネート、ヘキサメチレンジイソシアネート、ジシクロヘキシルメタンジイソシアネート、イソホロンジイソシアネート、およびビス（メチルイソシアネート）シクロヘキサンが挙げられる。
【００７９】
ベース層（Ｃ）は顔料を含有してもよく、顔料を含有する場合には、該ベース層（Ｃ）の質量に対して好ましくは０．５〜２０質量％、特に１〜２０質量％、殊に１〜１５質量％の量で含有することができる。さらに、ベース層（Ｃ）に複雑なデザインを印刷することも可能である。
【００８０】
さらに、ベース層（Ｃ）は、少なくとも１種のヒンダードアミン光安定剤を含有してもよい。ヒンダードアミン光安定剤が使用される場合には、これはベース層（Ｃ）中に、該ベース層（Ｃ）の質量に対して好ましくは０．００５〜５質量％、特に０．０１〜１質量％、殊に０．０１〜１質量％の量で存在する。
【００８１】
好ましい一実施形態によれば、バリア層（Ｂ）および／またはベース層（Ｃ）は、少なくとも１種の可塑剤を含む。こうした可塑剤を、フィルムの伸びを改善するために使用することができ、特に複雑な形状の表面にフィルムを施与するために使用することができる。
【００８２】
適切な可塑剤としては、フタル酸エステル、ならびにアジピン酸エステル、アゼライン酸エステル、リン酸エステルおよびエポキシ化油が挙げられるが、これらに限定されない。一般に使用される可塑剤は、ジ（２−エチルヘキシル）フタレート（ＤＯＰ）である。他の有用な可塑剤としては、リン酸トリクレジル、フタル酸ジブチル、セバシン酸ジブチル、リン酸トリブチル、エポキシ化エステル、フタル酸ジオクチル、リン酸トリオクチル、セバシン酸ジオクチルおよびアジピン酸ジオクチル、ならびに例えばポリプロピレングリコールエステル等の種々の低分子量ポリマーが挙げられる。さらに、例えばＪｏｎｃｒｙｌ  ＡＤＰ１２００等のオリゴマータイプの可塑剤や、ポリブチルアクリレートポリマーを使用することができる。
【００８３】
こうした可塑剤を、ベース層（Ｃ）のために、そして場合によりバリア層（Ｂ）のために使用することが好ましい。
【００８４】
接着層（Ｄ）は、あらゆる溶剤系または水性のホットメルト接着剤または押出された接着剤であることができる。接着層は、例えば、ポリウレタン系接着剤、ポリアクリル系接着剤、またはポリイソブテンから選択されることができる。ポリウレタンおよびポリイソブテンが好ましく、特にポリウレタンが好ましい。ポリウレタン系接着剤の例としては、Ｄｉｓｐｅｒｃｏｌｌ（登録商標）Ｕ（Ｂａｙｅｒ  ＭａｔｅｒｉａｌＳｃｉｅｎｃｅ  ＡＧより入手可能）、および国際公開第２０１２／０６５９６６号（ＷＯ−Ａ−２０１２／０６５９６６）に記載されているようポリウレタン系接着剤が挙げられる。
【００８５】
接着層（Ｄ）は、好ましくはコーティングによりベース層（Ｃ）に施与され、かつ好ましくはフィルムの形態で存在し、特に厚さ１〜１００μｍ、好ましくは１〜５０μｍ、より好ましくは５〜４０μｍのフィルムの形態で存在する。
【００８６】
本発明による多層フィルムは、層（Ａ）、（Ｂ）および（Ｃ）を積層し、次いでベース層（Ｃ）に接着層（Ｄ）をコーティングすることによって製造することができる。
【００８７】
積層は従来の方法により行うことができ、その際、真空蒸着、積層、押出積層（接着積層、溶融積層またはホットメルト積層）によって個々の層が互いに合一される。湿式積層や乾式積層といった接着積層によって積層を行うことが好ましい（接着層（Ｄ）に関して上記で挙げた接着剤を使用することができる）。
【００８８】
接着層（Ｄ）の施与は、例えば積層法においてロール塗布法を用いて行われてもよいし、押出積層法においてダイを用いて行われてもよい。
【００８９】
所望であれば、層（Ａ）〜（Ｄ）の各々はさらに、１種以上の常用の添加剤を含むことができる。適切な例を以下に列挙する。
【００９０】
１．  酸化防止剤
１．１．  アルキル化モノフェノール  例えば、２，６−ジ−ｔ−ブチル−４−メチルフェノール、２−ｔ−ブチル−４，６−ジメチルフェノール、２，６−ジ−ｔ−ブチル−４−エチルフェノール、２，６−ジ−ｔ−ブチル−４−ｎ−ブチルフェノール、２，６−ジ−ｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔ−ブチル−４−メトキシメチルフェノール、側鎖が直鎖状または分岐鎖状であるノニルフェノール、例えば、２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノールおよびそれらの混合物。
【００９１】
１．２．  アルキルチオメチルフェノール  例えば、２，４−ジオクチルチオメチル−６−ｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００９２】
１．３．  ヒドロキノンおよびアルキル化ヒドロキノン  例えば、２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシアニソール、３，５−ジ−ｔ−ブチル−４−ヒドロキシフェニルステアレート、ビス（３，５−ジ−ｔ−ブチル−４−ヒドロキシフェニル）アジペート。
【００９３】
１．４．  トコフェロール  例えば、α−トコフェロール、β−トコフェロール、γ−トコフェロール、δ−トコフェロールおよびそれらの混合物（ビタミンＥ）。
【００９４】
１．５．  ヒドロキシル化チオジフェニルエーテル  例えば、２，２’−チオビス（６−ｔ−ブチル−４−メチルフェノール）、２，２’−チオビス（４−オクチルフェノール）、４，４’−チオビス（６−ｔ−ブチル−３−メチルフェノール）、４，４’−チオビス（６−ｔ−ブチル−２−メチルフェノール）、４，４’−チオビス（３，６−ジ−ｓ−アミルフェノール）、４，４’−ビス（２，６−ジメチル−４−ヒドロキシフェニル）−ジスルフィド。
【００９５】
１．６．  アルキリデンビスフェノール  例えば、２，２’−メチレンビス（６−ｔ−ブチル−４−メチルフェノール）、２，２’−メチレンビス（６−ｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔ−ブチルフェノール）、２，２’−エチリデンビス（４，６−ジ−ｔ−ブチルフェノール）、２，２’−エチリデンビス（６−ｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔ−ブチルフェノール）、４，４’−メチレンビス（６−ｔ−ブチル−２−メチルフェノール）、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチル−フェニル）−３−ｎ−ドデシルメルカプトブタン、エチレングリコールビス［３，３−ビス（３’−ｔ−ブチル−４’−ヒドロキシフェニル）ブチレート］、ビス（３−ｔ−ブチル−４−ヒドロキシ−５−メチル−フェニル）ジシクロペンタジエン、ビス［２−（３’−ｔ−ブチル−２’−ヒドロキシ−５’−メチルベンジル）−６−ｔ−ブチル−４−メチルフェニル］テレフタレート、１，１−ビス−（３，５−ジメチル−２−ヒドロキシフェニル）ブタン、２，２−ビス（３，５−ジ−ｔ−ブチル−４−ヒドロキシフェニル）プロパン、２，２−ビス（５−ｔ−ブチル−４−ヒドロキシ−２−メチルフェニル）−４−ｎ−ドデシルメルカプトブタン、１，１，５，５−テトラ−（５−ｔ−ブチル−４−ヒドロキシ−２−メチルフェニル）ペンタン。
【００９６】
１．７．  Ｏ−、Ｎ−およびＳ−ベンジル化合物  例えば、３，５，３’，５’−テトラ−ｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔ−ブチルベンジルメルカプトアセテート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルフィド、イソオクチル−３，５−ジ−ｔ−ブチル−４−ヒドロキシベンジルメルカプトアセテート。
【００９７】
１．８．  ヒドロキシベンジル化マロネート  例えば、ジオクタデシル−２，２−ビス（３，５−ジ−ｔ−ブチル−２−ヒドロキシベンジル）マロネート、ジオクタデシル−２−（３−ｔ−ブチル−４−ヒドロキシ−５−メチルベンジル）マロネート、ジドデシルメルカプトエチル−２，２−ビス（３，５−ジ−ｔ−ブチル−４−ヒドロキシベンジル）マロネート、ビス［４−（１，１，３，３−テトラメチルブチル）フェニル］−２，２−ビス（３，５−ジ−ｔ−ブチル−４−ヒドロキシベンジル）マロネート。
【００９８】
１．９．  芳香族ヒドロキシベンジル化合物  例えば、１，３，５−トリス（３，５−ジ−ｔ−ブチル−４−ヒドロキシベンジル）−２，４，６−トリメチルベンゼン、１，４−ビス（３，５−ジ−ｔ−ブチル−４−ヒドロキシベンジル）−２，３，５，６−テトラメチルベンゼン、２，４，６−トリス（３，５−ジ−ｔ−ブチル−４−ヒドロキシベンジル）フェノール。
【００９９】
１．１０．  トリアジン化合物  例えば、２，４−ビス（オクチルメルカプト）−６−（３，５−ジ−ｔ−ブチル−４−ヒドロキシアニリノ）−１，３，５−トリアジン、２−オクチルメルカプト−４，６−ビス（３，５−ジ−ｔ−ブチル−４−ヒドロキシアニリノ）−１，３，５−トリアジン、２−オクチルメルカプト−４，６−ビス（３，５−ジ−ｔ−ブチル−４−ヒドロキシフェノキシ）−１，３，５−トリアジン、２，４，６−トリス（３，５−ジ−ｔ−ブチル−４−ヒドロキシフェノキシ）−１，２，３−トリアジン、１，３，５−トリス（３，５−ジ−ｔ−ブチル−４−ヒドロキシベンジル）イソシアヌレート、１，３，５−トリス（４−ｔ−ブチル−３−ヒドロキシ−２，６−ジメチルベンジル）イソシアヌレート、２，４，６−トリス（３，５−ジ−ｔ−ブチル−４−ヒドロキシフェニルエチル）−１，３，５−トリアジン、１，３，５−トリス（３，５−ジ−ｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【０１００】
１．１１．  ベンジルホスホネート  例えば、ジメチル−２，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシベンジルホスホネート、ジオクタデシル−５−ｔ−ブチル−４−ヒドロキシ−３−メチルベンジルホスホネート、３，５−ジ−ｔ−ブチル−４−ヒドロキシベンジルホスホン酸のモノエチルエステルのカルシウム塩。
【０１０１】
１．１２．  アシルアミノフェノール  例えば、４−ヒドロキシラウラニリド、４−ヒドロキシステアラニリド、Ｎ−（３，５−ジ−ｔ−ブチル−４−ヒドロキシフェニル）カルバミン酸オクチル。
【０１０２】
１．１３．  β−（３，５−ジ−ｔ−ブチル−４−ヒドロキシフェニル）プロピオン酸と以下のものとのエステル  一価または多価アルコール、例えば、メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１０３】
１．１４．  β−（５−ｔ−ブチル−４−ヒドロキシ−３−メチルフェニル）プロピオン酸と以下のものとのエステル  一価または多価アルコール、例えば、メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン。
【０１０４】
１．１５．  β−（３，５−ジシクロヘキシル−４−ヒドロキシフェニル）プロピオン酸と以下のものとのエステル  一価または多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１０５】
１．１６．  ３，５−ジ−ｔ−ブチル−４−ヒドロキシフェニル酢酸と以下のものとのエステル  一価または多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１０６】
１．１７．  β−（３，５−ジ−ｔ−ブチル−４−ヒドロキシフェニル）プロピオン酸のアミド  例えば、Ｎ，Ｎ’−ビス（３，５−ジ−ｔ−ブチル−４−ヒドロキシフェニルプロピオニル）ヘキサメチレンジアミド、Ｎ，Ｎ’−ビス（３，５−ジ−ｔ−ブチル−４−ヒドロキシフェニルプロピオニル）トリメチレンジアミド、Ｎ，Ｎ’−ビス（３，５−ジ−ｔ−ブチル−４−ヒドロキシフェニルプロピオニル）ヒドラジド、Ｎ，Ｎ’−ビス［２−（３−［３，５−ジ−ｔ−ブチル−４−ヒドロキシフェニル］プロピオニルオキシ）エチル］オキサミド（Ｕｎｉｒｏｙａｌにより供給されるＮａｕｇａｒｄ（登録商標）ＸＬ−１）。
【０１０７】
１．１８．  アスコルビン酸（ビタミンＣ）
１．１９．  アミン系酸化防止剤  例えば、Ｎ，Ｎ’−ジ−イソプロピル−ｐ−フェニレンジアミン、Ｎ，Ｎ’−ジ−ｓ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔ−オクチルフェニル）−１−ナフチルアミン、Ｎ−フェニル−２−ナフチルアミン、オクチル化ジフェニルアミン、例えば、ｐ，ｐ’−ジ−ｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔ−オクチル化Ｎ−フェニル−１−ナフチルアミン、モノアルキル化およびジアルキル化ｔ−ブチル／ｔ−オクチルジフェニルアミンの混合物、モノアルキル化およびジアルキル化ノニルジフェニルアミンの混合物、モノアルキル化およびジアルキル化ドデシルジフェニルアミンの混合物、モノアルキル化およびジアルキル化イソプロピル／イソヘキシルジフェニルアミンの混合物、モノアルキル化およびジアルキル化ｔ−ブチルジフェニルアミンの混合物、２，３−ジヒドロ−３，３−ジメチル−４Ｈ−１，４−ベンゾチアジン、フェノチアジン、モノアルキル化およびジアルキル化ｔ−ブチル／ｔ−オクチルフェノチアジンの混合物、モノアルキル化およびジアルキル化ｔ−オクチル−フェノチアジンの混合物、Ｎ−アリルフェノチアジン、Ｎ，Ｎ，Ｎ’，Ｎ’−テトラフェニル−１，４−ジアミノブト−２−エン。
【０１０８】
２．  紫外線吸収剤および光安定剤
２．１．  ２−（２’−ヒドロキシフェニル）ベンゾトリアゾール  例えば、２−（２’−ヒドロキシ−５’−メチルフェニル）−ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔ−ブチル−２’−ヒドロキシフェニル）−５−クロロベンゾトリアゾール、２−（３’−ｔ−ブチル−２’−ヒドロキシ−５’−メチルフェニル）−５−クロロベンゾトリアゾール、２−（３’−ｓ−ブチル−５’−ｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔ−ブチル−２’−ヒドロキシ−５’−（２−オクチルオキシカルボニルエチル）フェニル）−５−クロロ−ベンゾトリアゾール、２−（３’−ｔ−ブチル−５’−［２−（２−エチルヘキシルオキシ）−カルボニルエチル］−２’−ヒドロキシフェニル）−５−クロロ−ベンゾトリアゾール、２−（３’−ｔ−ブチル−２’−ヒドロキシ−５’−（２−メトキシカルボニルエチル）フェニル）−５−クロロ−ベンゾトリアゾール、２−（３’−ｔ−ブチル−２’−ヒドロキシ−５’−（２−メトキシカルボニルエチル）フェニル）ベンゾトリアゾール、２−（３’−ｔ−ブチル−２’−ヒドロキシ−５’−（２−オクチルオキシカルボニルエチル）フェニル）ベンゾトリアゾール、２−（３’−ｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔ−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−ｔ−ブチル−５’−（２−メトキシカルボニルエチル）−２’−ヒドロキシフェニル］−２Ｈ−ベンゾトリアゾールとポリエチレングリコール３００とのエステル交換生成物；
【化２８】
0006738282.tif 000029
（ここで、Ｒ＝３’−ｔ−ブチル−４’−ヒドロキシ−５’−２Ｈ−ベンゾトリアゾール−２−イルフェニルである）、２−［２’−ヒドロキシ−３’−（α，α−ジメチルベンジル）−５’−（１，１，３，３−テトラメチルブチル）フェニル］ベンゾトリアゾール、２−［２’−ヒドロキシ−３’−（１，１，３，３−テトラメチルブチル）−５’−（α，α−ジメチルベンジル）フェニル］ベンゾトリアゾール。
【０１０９】
２．２．  ２−ヒドロキシベンゾフェノン  例えば、４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。
【０１１０】
２．３．  置換および非置換の安息香酸のエステル  例えば、４−ｔ−ブチルフェニルサリチレート、フェニルサリチレート、オクチルフェニルサリチレート、ジベンゾイルレゾルシノール、ビス（４−ｔ−ブチルベンゾイル）レゾルシノール、ベンゾイルレゾルシノール、３，５−ジ−ｔ−ブチル−４−ヒドロキシ安息香酸２，４−ジ−ｔ−ブチルフェニル、３，５−ジ−ｔ−ブチル−４−ヒドロキシ安息香酸ヘキサデシル、３，５−ジ−ｔ−ブチル−４−ヒドロキシ安息香酸オクタデシル、３，５−ジ−ｔ−ブチル−４−ヒドロキシ安息香酸２−メチル−４，６−ジ−ｔ−ブチルフェニル。
【０１１１】
２．４．アクリレート  例えば、α−シアノ−β，β−ジフェニルアクリル酸エチル、α−シアノ−β，β−ジフェニルアクリル酸イソオクチル、α−カルボメトキシケイ皮酸メチル、α−シアノ−β−メチル−ｐ−メトキシケイ皮酸メチル、α−シアノ−β−メチル−ｐ−メトキシケイ皮酸ブチル、α−カルボメトキシ−ｐ−メトキシケイ皮酸メチル、Ｎ−（β−カルボメトキシ−β−シアノビニル）−２−メチルインドリン、テトラ（α−シアノ−β，β−ジフェニルアクリル酸ネオペンチル。
【０１１２】
２．５．  ニッケル化合物  例えば、２，２’−チオ−ビス［４−（１，１，３，３−テトラメチルブチル）フェノール］のニッケル錯体、例えば１：１または２：１錯体であって、付加的な配位子、例えば、ｎ−ブチルアミン、トリエタノールアミンまたはＮ−シクロヘキシルジエタノールアミンを伴うかまたは伴わないもの、ジブチルジチオカルバミン酸ニッケル、モノアルキルエステルのニッケル塩、例えば、４−ヒドロキシ−３，５−ジ−ｔ−ブチルベンジルホスホン酸のメチルエステルまたはエチルエステルのニッケル塩、ケトキシムのニッケル錯体、例えば、２−ヒドロキシ−４−メチルフェニルウンデシルケトキシムのニッケル錯体、１−フェニル−４−ラウロイル−５−ヒドロキシピラゾールのニッケル錯体であって、付加的な配位子を伴うかまたは伴わないもの。
【０１１３】
２．６．  オキサミド  例えば、４，４’−ジオクチルオキシオキサリニド、２，２’−ジエトキシオキサニリド、２，２’−ジオクチルオキシ−５，５’−ジ−ｔ−ブトキサニリド、２，２’−ジドデシルオキシ−５，５’−ジ−ｔ−ブトキサニリド、２−エトキシ−２’−エチルオキサニリド、Ｎ，Ｎ’−ビス（３−ジメチルアミノプロピル）オキサミド、２−エトキシ−５−ｔ−ブチル−２’−エトキサニリド、およびこれと２−エトキシ−２’−エチル−５，４’−ジ−ｔ−ブトキサニリドとの混合物、ｏ−メトキシ−二置換オキサニリドとｐ−メトキシ−二置換オキサニリドとの混合物、ならびにｏ−エトキシ−二置換オキサニリドとｐ−エトキシ−二置換オキサニリドとの混合物。
【０１１４】
２．７．  ２−（２−ヒドロキシフェニル）−１，３，５−トリアジン  例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【０１１５】
２．８．  キノリン誘導体  例えば、市販のＵＶＩＮＵＬ（登録商標）Ｓパック。
【０１１６】
３．  金属不活性化剤  例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−ｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１１７】
４．  ホスファイトおよびホスホナイト  例えば、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔ−ブチルフェニル）ホスファイト、ジイソデシルペンタエリトリトールジホスファイト、ビス（２，４−ジ−ｔ−ブチルフェニル）ペンタエリトリトールジホスファイト、ビス（２，４−ジ−クミルフェニル）ペンタエリトリトールジホスファイト、ビス（２，６−ジ−ｔ−ブチル−４−メチルフェニル）ペンタエリトリトールジホスファイト、ジイソデシルオキシペンタエリトリトールジホスファイト、ビス（２，４−ジ−ｔ−ブチル−６−メチルフェニル）ペンタエリトリトールジホスファイト、ビス（２，４，６−トリス（ｔ−ブチルフェニル）ペンタエリトリトールジホスファイト、トリステアリルソルビトールトリホスファイト、テトラキス（２，４−ジ−ｔ−ブチルフェニル）４，４’−ビフェニレンジホスホナイト、６−イソオクチルオキシ−２，４，８，１０−テトラ−ｔ−ブチル−１２Ｈ−ジベンゾ［ｄ，ｇ］−１，３，２−ジオキサホスホシン、ビス（２，４−ジ−ｔ−ブチル−６−メチルフェニル）メチルホスファイト、ビス（２，４−ジ−ｔ−ブチル−６−メチルフェニル）エチルホスファイト、６−フルオロ−２，４，８，１０−テトラ−ｔ−ブチル−１２−メチル−ジベンゾ［ｄ，ｇ］−１，３，２−ジオキサホスホシン、２，２’，２’’−ニトリロ［トリエチルトリス（３，３’，５，５’−テトラ−ｔ−ブチル−１，１’−ビフェニル−２，２’−ジイル）ホスファイト］、２−エチルヘキシル（３，３’，５，５’−テトラ−ｔ−ブチル−１，１’−ビフェニル−２，２’−ジイル）ホスファイト、５−ブチル−５−エチル−２−（２，４，６−トリ−ｔ−ブチルフェノキシ）−１，３，２−ジオキサホスフィラン。
【０１１８】
以下のホスファイトが特に好ましい。
【０１１９】
トリス（２，４−ジ−ｔ−ブチルフェニル）ホスファイト（Ｉｒｇａｆｏｓ（登録商標）１６８）、トリス（ノニルフェニル）ホスファイト、
【化２９】
0006738282.tif 000030
【０１２０】
５．  ヒドロキシルアミン  例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１２１】
６．  ニトロン  例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０１２２】
７．  チオ相乗剤  例えば、ジラウリルチオジプロピオネート、ジミストリルチオジプロピオネート、ジステアリルチオジプロピオネートまたはジステアリルジスルフィド。
【０１２３】
８．  過酸化物捕捉剤  例えば、β−チオジプロピオン酸のエステル、例えばラウリルエステル、ステアリルエステル、ミリスチルエステルまたはトリデシルエステル、メルカプトベンゾイミダゾール、または２−メルカプトベンゾイミダゾールの亜鉛塩、ジブチルジチオカルバンミン酸亜鉛、ジオクタデシルジスルフィド、ペンタエリトリトールテトラキス（β−ドデシルメルカプト）プロピオネート。
【０１２４】
９．  ポリアミド安定剤  例えば、銅塩とヨウ化物との組み合わせ、および／または、リン化合物と二価マンガンの塩との組み合わせ。
【０１２５】
１０．  塩基性補助安定剤  例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばステアリン酸カルシウム、ステアリン酸亜鉛、ベヘン酸マグネシウム、ステアリン酸マグネシウム、リシノール酸ナトリウムおよびパルミチン酸カリウム、アンチモンピロカテコレートまたは亜鉛ピロカテコレート。
【０１２６】
１１．  成核剤  例えば、無機物質、例えばタルク、金属酸化物、例えば二酸化チタンまたは酸化マグネシウム、好ましくはアルカリ土類金属のリン酸塩、炭酸塩または硫酸塩；有機化合物、例えばモノカルボン酸またはポリカルボン酸およびその塩、例えば、４−ｔ−ブチル安息香酸、アジピン酸、ジフェニル酢酸、コハク酸ナトリウムまたは安息香酸ナトリウム；ポリマー化合物、例えば、イオン性コポリマー（アイオノマー）。特に好ましいのは、１，３：２，４−ビス（３’，４’−ジメチルベンジリデン）ソルビトール、１，３：２，４−ジ（パラメチルジベンジリデン）ソルビトール、および１，３：２，４−ジ（ベンジリデン）ソルビトールである。
【０１２７】
１２．  フィラーおよび強化剤  例えば、炭酸カルシウム、シリケート、ガラス繊維、ガラスビーズ、アスベスト、タルク、カオリン、雲母、硫酸バリウム、金属酸化物および水酸化物、カーボンブラック、グラファイト、木粉、または他の天然生成物の粉末および繊維、合成繊維。
【０１２８】
１３．  他の添加剤  例えば、可塑剤、潤滑剤、乳化剤、顔料、レオロジー添加剤、触媒、流動調整剤、難燃剤、帯電防止剤および発泡剤。
【０１２９】
１４．  ベンゾフラノンおよびインドリノン  例えば、米国特許第４３２５８６３号明細書（Ｕ．Ｓ．  ４，３２５，８６３）；米国特許第４３３８２４４号明細書（Ｕ．Ｓ．  ４，３３８，２４４）；米国特許第５１７５３１２号明細書（Ｕ．Ｓ．  ５，１７５，３１２）；米国特許第５２１６０５２号明細書（Ｕ．Ｓ．  ５，２１６，０５２）；米国特許第５２５２６４３号明細書（Ｕ．Ｓ．  ５，２５２，６４３）；独国特許出願公開第４３１６６１１号公報（ＤＥ−Ａ−４３１６６１１）；独国特許出願公開第４３１６６２２号公報（ＤＥ−Ａ−４３１６６２２）；独国特許出願公開第４３１６８７６号公報（ＤＥ−Ａ−４３１６８７６）；欧州特許出願公開第０５８９８３９号公報（ＥＰ−Ａ−０５８９８３９）、欧州特許出願公開第０５９１１０２号公報（ＥＰ−Ａ−０５９１１０２）；欧州特許出願公開第１２９１３８４号公報（ＥＰ−Ａ−１２９１３８４）に記載されているもの、または３−［４−（２−アセトキシエトキシ）フェニル］−５，７−ジ−ｔ−ブチルベンゾフラン−２−オン、５，７−ジ−ｔ−ブチル−３−［４−（２−ステアロイルオキシエトキシ）フェニル］ベンゾフラン−２−オン、３，３’−ビス［５，７−ジ−ｔ−ブチル−３−（４−［２−ヒドロキシエトキシ］フェニル）ベンゾフラン−２−オン］、５，７−ジ−ｔ−ブチル−３−（４−エトキシフェニル）ベンゾフラン−２−オン、３−（４−アセトキシ−３，５−ジメチルフェニル）−５，７−ジ−ｔ−ブチルベンゾフラン−２−オン、３−（３，５−ジメチル−４−ピバロイルオキシフェニル）−５，７−ジ−ｔ−ブチルベンゾフラン−２−オン、３−（３，４−ジメチルフェニル）−５，７−ジ−ｔ−ブチルベンゾフラン−２−オン、３−（２，３−ジメチルフェニル）−５，７−ジ−ｔ−ブチルベンゾフラン−２−オン、３−（２−アセチル−５−イソオクチルフェニル）−５−イソオクチルベンゾフラン−２−オン。
【０１３０】
一般に、従来の添加剤は、１つの層内に、対応する層の質量を基準として例えば０．００１〜２０質量％、または０．０１〜２０質量％、好ましくは０．００１〜５質量％、または０．０１〜５質量％の量で存在することができる。
【０１３１】
本発明による多層フィルムは、好ましくは４つの層のみから構成され、その際、保護層（Ａ）が第一の層であり、バリア層（Ｂ）が第二の層であり、ベース層（Ｃ）が第三の層であり、かつ接着層（Ｄ）が第四の層である。
【０１３２】
本発明による多層フィルムは、好ましくは２００％〜１０００％の伸び率を示すことを特徴とする。
【０１３３】
本発明による多層フィルムを、知られている技術によって、金属表面またはプラスチック表面に付着させることができる。この多層フィルムの接着層（Ｄ）の面を金属表面またはプラスチック表面に付け、次いでこのフィルムを例えば４０〜１００℃といった高められた温度に加熱することによって、このフィルムの柔軟性および伸びを向上させることが好ましい。このことは、例えば熱風での加熱により行われることができる。
【０１３４】
好ましい一実施形態によれば、多層フィルムは、輸送手段、包装、機器、構成部品および電気電子機器の金属表面またはプラスチック表面への施与に、特に自動車のこうした表面への施与に使用される。こうした表面、特に自動車の表面にはラッカー塗装が施されていないことが好ましく、このことは、多層フィルムがラッカーの代わりに使用されることを意味する。防食のために、金属表面は予め電着のような下塗りにより保護されていてもよい。
【０１３５】
プラスチック表面の例は、エポキシ、ポリアミド、ポリウレタンおよびポリカーボネートである。
【０１３６】
表面としては、金属、例えばスチールが好ましい。
【０１３７】
したがって、本発明のより好ましい一実施形態は、自動車の表面に施与するための多層フィルムの使用を対象とし、その際、前記多層フィルムは、
最初の層としての保護層（Ａ）であって、少なくとも１種のヒンダードアミン光安定剤と少なくとも１種のｏ−ヒドロキシトリス−アリールトリアジンＵＶ吸収剤とを含むポリ（アルキルメタクリレート）フィルムである前記保護層（Ａ）、
バリア層（Ｂ）、
ベース層（Ｃ）、
最後の層としての接着層（Ｄ）
を含み、かつ
バリア層（Ｂ）および／またはベース層（Ｃ）は少なくとも１種の顔料を含む。
【０１３８】
層（Ａ）〜（Ｄ）およびフィルムに関しては、前出の意味および選好物が該当するものとする。
【０１３９】
本実施形態に関しては、好ましくは、保護層（Ａ）は、ｏ−ヒドロキシトリス−アリールトリアジンＵＶ吸収剤として式（７）および（８）の少なくとも１種の化合物を含み、好ましくは、式（７）および（８）の化合物から選択される２種の異なるｏ−ヒドロキシトリス−アリールトリアジンＵＶ吸収剤を含み、より好ましくは、式（７）の少なくとも１種のｏ−ヒドロキシトリス−アリールトリアジンＵＶ吸収剤と式（８）の少なくとも１種のｏ−ヒドロキシトリス−アリールトリアジンＵＶ吸収剤とを含む。
【０１４０】
また、自動車の表面にはラッカー塗装が施されていないことが好ましく、このことは、多層フィルムがラッカーの代わりに使用されることを意味する。
【０１４１】
本発明による多層フィルムは、高い耐候性、高い耐熱性、高い光安定性、高い耐薬品性、高い耐溶剤性、高い耐水性および高い耐摩耗性を示す。さらに、本フィルムは良好な可とう性を示し、かつ本フィルムの他の所望の特性を損なうことなく本フィルムを顔料着色することが可能である。適切に処理された場合、本多層フィルムをブリスターなしに施与することができる。熱風で加熱を行うことによって、成形を支援することができる。冷却後、本フィルムの形状は、極めて高度に半球形状に盛り上がった部分や凹状の部分や凸状の縁部においても保持される。
【０１４２】
本フィルムを用いることによって、本フィルムを用いなければ自動車工場における高コストのラッカー塗装処理において必要とされるであろう投資を、省くことができる。また、有色塗装、クリアー塗装および各乾燥ステップといった後処理をなくすことができる。
【０１４３】
さらに、本多層フィルムを炭素繊維強化プラスチックに施与することもできる。通常は、ガラス転移温度が高いことからエポキシ等の熱硬化性樹脂が使用される。ガラス転移温度が高い樹脂は、塗装ステップの乾燥ステップ時に熱変形を生じえない。しかし、本多層フィルムは乾燥ステップを必要としない。このことは、炭素繊維強化プラスチックのメーカーが炭素繊維強化プラスチックに熱可塑性樹脂を使用できることを意味する。このことによって、炭素繊維強化プラスチックのメーカーには、より高い自由度がもたらされる。すなわち、例えばＡＢＳ、ポリプロピレン、ポリウレタン等の汎用プラスチック、例えばポリアミド、ポリエステル等のエンジニアリングプラスチック、そしてＰＰＳ（ポリフェニレンサルファイド）等のスーパーエンジニアリングプラスチックのように、ガラス転移温度が比較的低い樹脂（例えばＴｇ＝８０〜３５０℃）を用いることによる射出成形や反応射出成形を採用するといった高い自由度がもたらされる。
【０１４４】
さらに、本多層フィルムを、例えばガラス繊維やナノカーボン等といった他のフィラーで強化されたプラスチックにも適用することができる。
【０１４５】
本多層フィルムは、自動車車体の個々の部品にのみ使用することもでき、例えば車のウィングにのみ使用することもできる。原則的には、１つの多層フィルムによって自動車車体全体を覆うことも可能であるし、複数の多層フィルムを使用してこれらの多層フィルムの各々が自動車車体の異なる部分を覆うことも可能である。
【０１４６】
本多層フィルムによって、自動車部品に施与されるべきプラスチックにより高い実現可能性をもたらすことができる。その結果、本フィルムによって自動車車体の軽量化が可能となり、さらにはエネルギー消費量が低下するとともに設計自由度がより高まる。
【実施例】
【０１４７】
以下の実施例により本発明を説明する。
【０１４８】
実施例１
以下の層を記載した順に含む複合フィルムを作製する：
−  保護層（Ａ）
−  バリア層（Ｂ）
−  ベース層（Ｃ）、および
−  接着層（Ｄ）
保護層（Ａ）：保護層（Ａ）を、ポリ（メチルメタクリレート）樹脂（ゴム共重合ＰＭＭＡ、Ａｃｒｙｐｅｔ  ＩＲＧ３０４  ００１、三菱レイヨンより入手可能）と、１％  ＴＩＮＵＶＩＮ（登録商標）１５７７＋１％  ＴＩＮＵＶＩＮ（登録商標）４６０＋０．１％  ＴＩＮＵＶＩＮ（登録商標）ＮＯＲ  ３７１との乾式混合により調製する。このブレンドを押出機ホッパーに入れ、次いで、従来の方法を用いて２８０℃の温度で押出すことにより、厚さ５０マイクロメートルのフィルムを得る。
【０１４９】
バリア層（Ｂ）：バリア層（Ｂ）を、ポリ塩化ビニリデン樹脂（Ｓｏｌｖａｙ  Ｓ．Ａ．よりＩｘａｎ（登録商標）ＰＶＳ  ８１５として入手可能）と、顔料ＤＡＰ−４０５０  Ｗｈｉｔｅ  ６％と、顔料ＤＡＰ−４４４３  Ｙｅｌｌｏｗ  ６％（共に大日精化工業株式会社より入手可能）との乾式混合により調製し、次いで、従来の方法を用いて押出すことにより、厚さ５０マイクロメートルのフィルムを得る。
【０１５０】
ベース層（Ｃ）：ベース層（Ｃ）は、顔料Ｄｙｍｉｃ  ＳＺ  ７０３０  ｗｈｉｔｅ  １０％（大日精化工業株式会社より入手可能）を含む、厚さ１５０マイクロメートルの熱可塑性ポリウレタンフィルム（Ｓｈｅｅｄｏｍ社よりＮＹ５８５  ｗｈｉｔｅ  熱可塑性ポリウレタンフィルムとして入手可能）である。
【０１５１】
接着層（Ｄ）：接着層（Ｄ）は、国際公開第２０１２／０６５９６６号（ＷＯ−Ａ−２０１２／０６５９６６）の第２６頁の実施例１において接着層Ｄ）について記載されている通りに、ポリウレタン系接着剤から構成される。
【０１５２】
保護層（Ａ）とバリア層（Ｂ）とを積層し、次いでこのバリア層（Ｂ）上にベース層（Ｃ）を積層することによって、複合フィルムを作製する。例えば湿式積層や乾式積層といった従来の方法によって接着剤を使用することにより積層を行う。次いで、このベース層（Ｃ）の外側部分に接着剤を被覆することによって、厚さ１０〜１５マイクロメートルの層（Ｄ）を形成させる。
【０１５３】
ＴＩＮＵＶＩＮ（登録商標）１５７７は、式（７−Ｃ）の化合物である。
ＴＩＮＵＶＩＮ（登録商標）４６０は、式（８−Ｂ）の化合物である。
ＴＩＮＵＶＩＮ（登録商標）ＮＯＲ  ３７１は、式（３−Ｂ）の化合物であり、その際、Ｒ６は、−ＯＣ３Ｈ７である。
【０１５４】
得られた複合フィルムを、測定機Ｔｏｙｏ  Ｂｏｌｄｗｉｎ（Ｔｅｎｓｉｌｏｎ、ＵＴＭ−ＩＩＩ−２００）および以下の測定条件を用いて、ＤＩＮ  ＥＮ  ＩＳＯ  ５２７に従って試験する：
試料サイズ：矩形の試験片、幅１０ｍｍ×長さ７０ｍｍ
チャック間距離：４０ｍｍ
試験速度：１００ｍｍ／分
試験温度：２０℃
この実施例１の複合フィルムに関して、以下の特性が得られる：
ヤング率：１０１４ＭＰａ
破断時の引張強さ：４４．９ＭＰａ
破断時伸び：６２６％ゲージ長
【０１５５】
実施例２
以下の層を記載した順に含む複合フィルムを作製する：
−  保護層（Ａ）
−  バリア層（Ｂ）
−  ベース層（Ｃ）、および
−  接着層（Ｄ）
保護層（Ａ）：保護層（Ａ）を、ポリ（メチルメタクリレート）樹脂（ゴム共重合ＰＭＭＡ、Ａｃｒｙｐｅｔ  ＩＲＧ３０４  ００１、三菱レイヨンより入手可能）と、１％  ＴＩＮＵＶＩＮ（登録商標）１５７７＋１％  ＴＩＮＵＶＩＮ（登録商標）４６０＋０．１％  ＴＩＮＵＶＩＮ（登録商標）ＮＯＲ  ３７１との乾式混合により調製する。このブレンドを押出機ホッパーに入れ、次いで、従来の方法を用いて２８０℃の温度で押出すことにより、厚さ５０マイクロメートルのフィルムを得る。
【０１５６】
バリア層（Ｂ）：バリア層（Ｂ）を、ポリプロピレンと、ＣＨＩＭＡＳＳＯＲＢ（登録商標）２０２０  ０．１％と、顔料ＨＣＭ  ＳＭＢ  ４２９  Ｙｅｌｌｏｗ（大日精化工業株式会社より入手可能）３．７％との乾式混合により調製し、次いで、従来の方法を用いて押出すことにより、厚さ１００マイクロメートルのフィルムを得る。
【０１５７】
ベース層（Ｃ）：ベース層（Ｃ）は、ＣＨＩＭＡＳＳＯＲＢ（登録商標）２０２０  ０．１％を含む熱可塑性ポリウレタンフィルムであり、１００マイクロメートルの厚さを有する。このフィルムは、従来の方法に従って熱可塑性ポリウレタン（Ｓｈｅｅｄｏｍ社よりＮＹ５８５  ｗｈｉｔｅ  熱可塑性ポリウレタンとして入手可能）を乾式混合し、かつ顔料Ｄｙｍｉｃ  ＳＺ  ７０３０  ｗｈｉｔｅ  １０％（大日精化工業株式会社より入手可能）と共に押出すことにより得られたものである。
【０１５８】
接着層（Ｄ）：接着層（Ｄ）は、国際公開第２０１２／０６５９６６号（ＷＯ−Ａ−２０１２／０６５９６６）の第２６頁の実施例１において接着層Ｄ）について記載されている通りに、ポリウレタン系接着剤から構成される。
【０１５９】
保護層（Ａ）とバリア層（Ｂ）とを積層し、次いでこのバリア層（Ｂ）上にベース層（Ｃ）を積層することによって、複合フィルムを作製する。例えば湿式積層や乾式積層といった従来の方法によって接着剤を使用することにより積層を行う。次いで、このベース層（Ｃ）の外側部分に接着剤を被覆することによって、厚さ１０〜１５マイクロメートルの層（Ｄ）を形成させる。
【０１６０】
得られた複合フィルムを、測定機Ｔｏｙｏ  Ｂｏｌｄｗｉｎ（Ｔｅｎｓｉｌｏｎ、ＵＴＭ−ＩＩＩ−２００）および以下の測定条件を用いて、ＤＩＮ  ＥＮ  ＩＳＯ  ５２７に従って試験する：
試料サイズ：矩形の試験片、幅１０ｍｍ×長さ７０ｍｍ
チャック間距離：４０ｍｍ
試験速度：１００ｍｍ／分
試験温度：２０℃
この実施例２の複合フィルムに関して、以下の特性が得られる：
ヤング率：６２２ＭＰａ
破断時の引張強さ：３６．１ＭＰａ
破断時伸び：６８４％ゲージ長
【０１６１】
実施例３−自動車車体への実施例１の複合フィルムの施与
自動車車体はスチール製であり、まず防食のためにエポキシ樹脂での電着塗装によりコーティングする。その後、実施例１の複合フィルムの接着層（Ｄ）の面をこの車体に取り付ける。このフィルムの温度を５０℃に上げると、このフィルムは柔らかくなってより高度の伸びを示す。このフィルムがこのスチールの表面を覆う。その後、このフィルムの温度を８０〜１００℃に上げ、この接着層を完全に溶融させ、反応させ、硬化させ、そして接着させる。